(57)【要約】【課題】光がなくても良好な抗菌，抗ウイルス，消臭，防カビ効果を発揮できる内装材を提供する。【解決手段】アパタイト２を被覆した二酸化チタン粒子１等の光触媒活性を有する酸化物半導体粒子と、アパタイト２を被覆した銀３，銅，亜鉛等の抗菌力を有する金属粒子を混合させた粉体物質が含まれている塗料を、塗布してなる内装材。【選択図】図１
2009024048.tif 000002
【特許請求の範囲】
【請求項１】
アパタイト被覆した光触媒活性を有する酸化物半導体粒子が含まれている塗料を、塗布してなる内装材。
【請求項２】
アパタイト被覆した光触媒活性を有する酸化物半導体粒子と、アパタイト被覆した銀，銅，亜鉛等の抗菌力を有する金属粒子を、混合させた粉体物質が含まれている塗料を、塗布してなる内装材。
【請求項３】
光触媒活性を有する酸化物半導体粒子の表面に、アパタイトと銀，銅，亜鉛等の抗菌力を有する金属を光が入る隙間を形成させて被覆させた粉体物質が含まれている塗料を、塗布してなる内装材。
【請求項４】
光触媒活性を有する酸化物半導体の表面にアパタイトを光の入る隙間を形成させて被覆し、該アパタイトに銀，銅，亜鉛等の抗菌力を有する金属を付着させた粉体物質が含まれている塗料を、塗布してなる内装材。
【請求項５】
光触媒活性を有する酸化物半導体の表面に、銀，銅，亜鉛等の抗菌力を有する金属を光の入る隙間を形成させて被覆し、該被覆させた金属にアパタイトを付着させた粉体物質が含まれている塗料を、塗布してなる内装材。
【請求項６】
前記光触媒活性を有する酸化物半導体の表面の前記金属と金属との間の隙間内にもアパタイトを付着させた粉体物質が含まれている請求項５に記載の塗料を、塗布してなる内装材。
【請求項７】
前記アパタイトに、更に銀，銅，亜鉛等の抗菌力を有する金属を付着させた粉体物質が含まれている請求項５または請求項６に記載の塗料を、塗布してなる内装材。
【発明の詳細な説明】
【技術分野】
【０００１】
本発明は、抗菌，消臭，防カビ効果を発揮することができる内装材に関するものである。
【背景技術】
【０００２】
特許文献１に開示されているように、光活性を有する粉体物質が含まれて、壁面等に塗布することにより、良好に室内等の有害化学物質等を除去することのできる塗料が発明者らにより開発されている。
【特許文献１】特開２００４−２６９７３７号公報
【発明の開示】
【発明が解決しようとする課題】
【０００３】
上記特許文献１に開示されているような塗料は、主として光触媒効果により抗菌力を発揮するものであるため、光がないと有効に有害化学物質等を除去することができない場合があるという問題点があった。
【課題を解決するための手段】
【０００４】
本発明は上記従来の問題点に鑑み案出したものであって、光のない状況でも良好に抗菌力を発揮できる内装材を提供するものであり、その請求項１は、アパタイト被覆した光触媒活性を有する酸化物半導体粒子が含まれている塗料を、塗布してなることである。
【０００５】
また請求項２は、アパタイト被覆した光触媒活性を有する酸化物半導体粒子と、アパタイト被覆した銀，銅，亜鉛等の抗菌力を有する金属粒子を、混合させた粉体物質が含まれている塗料を、塗布してなることである。
【０００６】
また請求項３は、光触媒活性を有する酸化物半導体粒子の表面に、アパタイトと銀，銅，亜鉛等の抗菌力を有する金属を光が入る隙間を形成させて被覆させた粉体物質が含まれている塗料を、塗布してなることである。
【０００７】
また請求項４は、光触媒活性を有する酸化物半導体の表面にアパタイトを光の入る隙間を形成させて被覆し、該アパタイトに銀，銅，亜鉛等の抗菌力を有する金属を付着させた粉体物質が含まれている塗料を、塗布してなることである。
【０００８】
また請求項５は、光触媒活性を有する酸化物半導体の表面に、銀，銅，亜鉛等の抗菌力を有する金属を光の入る隙間を形成させて被覆し、該被覆させた金属にアパタイトを付着させた粉体物質が含まれている塗料を、塗布してなることである。
【０００９】
また請求項６は、前記光触媒活性を有する酸化物半導体の表面の前記金属と金属との間の隙間内にもアパタイトを付着させた粉体物質が含まれている請求項５に記載の塗料を、塗布してなることである。
【００１０】
また請求項７は、前記アパタイトに、更に銀，銅，亜鉛等の抗菌力を有する金属を付着させた粉体物質が含まれている請求項５または請求項６に記載の塗料を、塗布してなることである。
【発明の効果】
【００１１】
本発明の内装材は、アパタイト被覆した光触媒活性を有する酸化物半導体粒子が含まれている塗料を、塗布してなることにより、このような内装材を室内に施工すると、二酸化チタン等の光触媒活性を有する酸化物半導体粒子により、良好な抗菌効果が発揮されるものであり、光触媒活性を有する酸化物半導体粒子の表面に被覆されているアパタイトが、光触媒活性を有する酸化物半導体粒子の表面にウイルス，菌等を吸着させて、これらの菌を確実に粒子の表面に接触させて良好な抗菌効果が得られるものである。
【００１２】
また、内装材は、アパタイト被覆した光触媒活性を有する酸化物半導体粒子と、アパタイト被覆した銀，銅，亜鉛等の抗菌力を有する金属粒子を、混合させた粉体物質が含まれている塗料を、塗布してなることにより、このような内装材を室内に施工すると、光が当たる場所では、二酸化チタン等の光触媒活性を有する酸化物半導体粒子の光触媒効果により、また光の当たらない場所では、銀等の金属粒子の抗菌力により、良好な抗菌効果が発揮されるものであり、光触媒活性を有する酸化物半導体粒子及び銀等の金属粒子の表面に被覆されているアパタイトが、光触媒活性を有する酸化物半導体粒子の表面、あるいは銀等の金属粒子の表面にウイルス，菌等を吸着させて、これらの菌を確実に粒子の表面に接触させて良好な抗菌効果が得られるものである。
【００１３】
また、内装材は、光触媒活性を有する酸化物半導体粒子の表面に、アパタイトと銀，銅，亜鉛等の抗菌力を有する金属を光が入る隙間を形成させて被覆させた粉体物質が含まれている塗料を、塗布してなることにより、このような内装材を室内に施工すると、光が当たる場所では、光触媒活性を有する酸化物半導体粒子の光触媒効果により、また光の当たらない場所では、銀等の金属の抗菌力により、良好な抗菌作用が得られるものとなる。
【００１４】
また、内装材は、光触媒活性を有する酸化物半導体の表面にアパタイトを光の入る隙間を形成させて被覆し、該アパタイトに銀，銅，亜鉛等の抗菌力を有する金属を付着させた粉体物質が含まれている塗料を、塗布してなることにより、このような内装材を室内に施工すると、光が当たる場所では、光触媒活性を有する酸化物半導体の光触媒効果により、また光の当たらない場所では、銀等の金属の抗菌力により、良好な抗菌作用が得られるものとなる。
【００１５】
また、内装材は、光触媒活性を有する酸化物半導体の表面に、銀，銅，亜鉛等の抗菌力を有する金属を光の入る隙間を形成させて被覆し、該被覆させた金属にアパタイトを付着させた粉体物質が含まれている塗料を、塗布してなることにより、このような内装材を室内に施工すると、光が当たる場所では、光触媒活性を有する酸化物半導体粒子の光触媒効果により、また光の当たらない場所では、銀等の金属の抗菌力により、良好な抗菌作用が得られるものとなる。
【００１６】
また、内装材は、前記光触媒活性を有する酸化物半導体の表面の前記金属と金属との間の隙間内にもアパタイトを付着させた粉体物質が含まれている請求項５に記載の塗料を、塗布してなることにより、このような内装材を室内に施工すると、アパタイトが、光触媒活性を有する酸化物半導体粒子の表面、あるいは銀等の金属の表面にウイルス，菌等を吸着させて、これらの菌を確実に酸化物半導体粒子の表面あるいは銀等の金属の表面に接触させて良好な抗菌効果が得られるものとなる。
【００１７】
また、内装材は、前記アパタイトに、更に銀，銅，亜鉛等の抗菌力を有する金属を付着させた粉体物質が含まれている請求項５または請求項６に記載の塗料を、塗布してなることにより、このような内装材を室内に施工すると、光の当たらない場所では、銀等の金属の抗菌力により、良好な抗菌作用が得られるものとなる。
【実施例】
【００１８】
以下、本発明の実施例を図面に基づいて説明する。
図１は、内装材に塗布する第１実施例の塗料中の粒子の拡大構成図であり、図１では、二酸化チタン粒子１の表面に隙間を形成させてアパタイト（リン酸カルシウム）２が被覆されており、また、銀粒子３の表面にもアパタイト２が被覆されており、これらの二酸化チタン粒子１と銀粒子３が混合された粉体物質が含まれて塗料が形成されている。
二酸化チタン粒子１にアパタイト２を被覆させた粉体物質が含まれた塗料は、既に発明者が上記特開２００４−２６９７３７号公報に開示しているが、これにアパタイト２を被覆した銀粒子３を混合させたものである。
【００１９】
なお、このような塗料は、二酸化チタン粒子１と銀粒子３の混合割合を調整して、工場で予め建築資材である内装材の表面に塗布しておき、これを現場に搬送して現場で内装材を設置あるいは施工することにより、現場の室内の良好な抗菌効果が得られるものとなる。
なお、塗料を内装材に塗布するにあたっては、スプレーで塗布する場合、あるいはロールコーターで塗布する場合、またはローラーを用いて内装材表面に塗布する場合がある。
【００２０】
なお、内装材としては、合板，ベニア，ボード等の壁材や、木材からなる床材，天井材が挙げられ、更に、布，紙製の壁紙である場合もあり、更には、カーテンや椅子等のシートである場合もある。更には、皮製，樹脂製の内装材にも同様に上記塗料を表面に塗布しておくことができる。
更に、内装材としては、建築用内装材に限らず、車，電車，船，飛行機の室内の内装材においても、予め上記塗料を表面に塗布したものを、現場で内装材として施工して、抗菌効果を得ることができる。
【００２１】
即ち、光の当たる所に施工された内装材では、光が二酸化チタン粒子１に当たると、二酸化チタン粒子１の光触媒作用により抗菌力が発揮されるものであり、この場合にアパタイト２が被覆されているため、アパタイト２の吸着力により、室内のウイルス，雑菌等は、良好に二酸化チタン粒子１の表面に接触し、良好にウイルス，菌等を分解することができるものであり、また、銀粒子３は、光がなくても良好に抗菌力を発揮することができ、銀粒子３の表面に被覆されているアパタイト２が吸着力を発揮して、室内のウイルス，菌等を良好に銀粒子３の表面に接触させることができるものである。
【００２２】
このように、アパタイト被覆した二酸化チタン粒子１とアパタイト被覆した銀粒子３を混合した塗料を表面に塗布した内装材を使用すれば、光がなくても抗菌，消臭，防カビ効果を発揮することができ、また更に、光があれば相乗的に抗菌，消臭，防カビ効果が増大されることとなる。
【００２３】
なお、このような、アパタイト被覆した二酸化チタン粒子１と、アパタイト被覆した銀粒子３を混合させた塗料によるインフルエンザウイルスの不活性化試験を財団法人日本食品分析センターで行ったところ、インフルエンザウイルス２０万個に対して２４時間後に３２０個となり、減菌率９９％以上の結果が得られている。なお、インフルエンザウイルスについては、試験結果が得られているが、その他、ＳＡＲＳ，鳥インフルエンザ等のウイルスもインフルエンザウイルスと同じ膜を作るため、これらのウイルスに対しても不活性化できるものと考えられ、その他、ＭＲＳＡ等にも有効に作用できるものと考えられる。
【００２４】
なお、本例では、塗料は、銀粒子３を用いたものを例示しているが、銀粒子３に代えて、例えば銅，亜鉛，金等の抗菌力を有する金属粒子の表面にアパタイト２を被覆した塗料であっても良い。また、二酸化チタン粒子１に代えて、酸化チタン等の光触媒活性を有する酸化物半導体の表面にアパタイト２を被覆したものであっても良い。
【００２５】
図２は、内装材に塗布する第２実施例の塗料中の粒子の拡大構成図であり、図２では、二酸化チタン粒子１の表面に、隙間を形成させてアパタイト２と銀３を付着させて被覆させたものであり、このような構造の二酸化チタン粒子１を混合した塗料においても、内装材の表面に塗布しておき、これを現場に搬送して現場で内装材を設置あるいは施工することにより、アパタイト２の吸着力で室内のウイルス，菌等を吸着して、良好に銀３に接触させて、抗菌力を発揮させることができ、更に二酸化チタン粒子１の表面に菌等を接触させて、光が当たることによる光触媒効果による菌等の除去が行えるものである。
【００２６】
更に図３は、内装材に塗布する第３実施例の塗料中の粒子の拡大構成図であり、図３では、二酸化チタン粒子１の表面に隙間を形成させてアパタイト２を付着させ、更にこのアパタイト２に銀イオン３を付着させたものであり、このような構造の二酸化チタン粒子１を混合した塗料においても、内装材の表面に塗布しておき、これを現場に搬送して現場で内装材を設置あるいは施工することにより、アパタイト２の吸着力でウイルス，菌等を良好に吸着して、銀３に接触させて抗菌力を発揮させ、更に光が当たる場所では、二酸化チタン１の光触媒効果で良好に菌等を除去できるものとなる。
【００２７】
なお、図４は、内装材に塗布する第４実施例の塗料中の粒子の拡大構成図であり、図４に拡大して示す粒子を塗料中に含ませることもできる。
図４では、二酸化チタン粒子１の表面に、光の入る隙間を形成させて銀３，３，３を付着させ、更に銀３にアパタイト２を付着させたものであり、また、二酸化チタン１の表面の銀３と銀３間の隙間内にもアパタイト２を付着させたものである。
【００２８】
なお、更には、各アパタイト２，２に銀イオンを付着させて構成することもでき、このような構造の二酸化チタン粒子１を混合した塗料においても、内装材の表面に塗布しておき、これを現場に搬送して現場で内装材を設置あるいは施工することにより、アパタイト２の吸着力でウイルス，菌等を良好に吸着して銀３に接触させて抗菌力を発揮させ、更に光が当たる場所では、二酸化チタン１の光触媒効果で良好に菌等を除去できるものとなる。
【００２９】
なお、二酸化チタン１に代えて、酸化チタン等の光触媒活性を有する酸化物半導体の表面に、銀３あるいは抗菌力を有する銅，亜鉛等の金属を付着させ、この付着させた金属に対してアパタイト２を付着させて塗料を構成しても良く、このような塗料を表面に塗布した内装材を使用すれば、光がなくても抗菌，消臭，防カビ効果を発揮することができ、また更に、光があれば相乗的に抗菌，消臭，防カビ効果が増大されることとなる。
【００３０】
このような各実施例の二酸化チタン粒子１等の粉体物質が含まれている塗料は、室内の建築材料等から発生する有害物質をも良好に分解することができ、例えば建築材料等から発生するホルムアルデヒドやアセトアルデヒド等を除去することができ、更に煙草の臭いやペットの臭い等の原因となるアンモニアや硫化水素，メチルメルカプタン等の化学物質も有効に除去できるものである。
【００３１】
なお、上記塗料は、バインダー，増粘剤，分散剤，水等を所定の量混合した塗料であって、アパタイト被覆した二酸化チタン粒子１とアパタイト被覆した銀粒子３の粉体は疎水性で、その比重が１．２〜４．０ｇ／ｃｍ３に設定され、アパタイト被覆した二酸化チタン粒子１とアパタイト被覆した銀粒子３の粉体が２〜５０ｖｏｌ％の量混合されている。なお、粉体の粒径は１〜１０００ｎｍであり、また、バインダーの量は粉体の量に対し０．２〜３０％に設定され、バインダーのガラス転移点が−２０℃〜３０℃に設定されたものである。
【００３２】
このような塗料を内装材に塗布して塗膜を形成させると、塗料中の水分と一緒に二酸化チタン粒子１と銀粒子３の粉体が塗膜の表層に良好に移動して、空気中の有害物質を良好に分解でき、抗菌，抗カビ性に優れ、汚れを目立ち難いものとすることができ、定期的な塗り替えを行わなくても汚れない塗膜が得られるものである。
【００３３】
なお、上記塗料に使用した材料は、アパタイト被覆酸化チタン（株式会社丸武産業製、商品名アパテック）、バインダーとして、アクリルエマルジョン（ガンツ化成製、商品名ウルトラゾールＶ−２８０）、増粘剤として、ヒドロキシエチルセルロース（ダイセル化学製、商品名ＨＥＣダイセルＳＰ６００）、および、水ガラス（大阪珪曹製、商品名３号水ガラス）、分散剤として、界面活性剤（日本油脂製、商品名マリアリムＡＫＭ−０５３１）を用いた。消泡剤としては、日本油脂製ＣＣ１１８を用いた。
塗料作成は、ガラスビーカーの中に、全体として４００ｃｃとなるように、体積比で混合し、塗料作成用攪拌機を用いて、攪拌しながら原料を添加した。
【図面の簡単な説明】
【００３４】
【図１】内装材に塗布する第１実施例の塗料内に含まれる二酸化チタン粒子と銀粒子の拡大構成図である。
【図２】内装材に塗布する第２実施例の塗料内に含まれる二酸化チタン粒子の拡大構成図である。
【図３】内装材に塗布する第３実施例の塗料内に含まれる二酸化チタン粒子の拡大構成図である。
【図４】内装材に塗布する第４実施例の塗料内に含まれる二酸化チタン粒子の拡大構成図である。
【符号の説明】
【００３５】
１  二酸化チタン粒子
２  アパタイト
３  銀粒子（銀イオン）
【図１】
2009024048.tif 000003
【図２】
2009024048.tif 000004
【図３】
2009024048.tif 000005
【図４】
2009024048.tif 000006